(57)【特許請求の範囲】
【請求項１】
材料を調製する方法であって、
粒状細胞外マトリクス組織と糖と液体とを含む材料の混合物を乾燥して乾燥体を形成することを含み、
前記粒状細胞外マトリクス組織と糖との重量比が１０：１〜１：１であり、
前記粒状細胞外マトリクス組織が、前記粒状細胞外マトリクス組織の供給源組織からの天然生理活性因子を含む、方法。
【請求項２】
前記乾燥は凍結乾燥を含む、請求項１に記載の方法。
【請求項３】
前記混合物を金型に入れることをさらに含み、前記乾燥は前記混合物を前記金型に入れた状態で行なわれる、請求項１または２に記載の方法。
【請求項４】
前記乾燥体の質量は０．５ｇ〜５ｇである、請求項１〜３のいずれか一項に記載の方法。
【請求項５】
前記粒状細胞外マトリクス組織は粘膜下組織を含む、請求項１〜４のいずれか一項に記載の方法。
【請求項６】
前記粘膜下組織は、腸粘膜下組織、膀胱粘膜下組織、胃粘膜下組織、または小腸粘膜下組織（ＳＩＳ）を含む、請求項５に記載の方法。
【請求項７】
前記乾燥体を滅菌することをさらに含む、請求項１〜６のいずれか一項に記載の方法。
【請求項８】
前記糖はフルクトースを含む、請求項１〜７のいずれか一項に記載の方法。
【請求項９】
前記糖は少なくとも５０％のフルクトースで構成される、請求項８に記載の方法。
【請求項１０】
粒状ＥＣＭ組織と糖との重量比は、５：１〜１：１、または３：１〜１：１である、請求項１〜９のいずれか一項に記載の方法。
【請求項１１】
患者を治療するための材料を調製する方法であって、
粒状細胞外マトリクス組織と糖との混合物を含む乾燥体を再水和することを含み、
前記粒状細胞外マトリクス組織と糖との重量比が１０：１〜１：１であり、
前記粒状細胞外マトリクス組織が、前記粒状細胞外マトリクス組織の供給源組織からの天然生理活性因子を含む、方法。
【請求項１２】
前記再水和は、形状保持であるが成形可能なパテを形成するのに十分な程度行なわれる、請求項１１に記載の方法。
【請求項１３】
前記再水和は、水性媒体を前記乾燥体と合わせることを含む、請求項１１または１２に記載の方法。
【請求項１４】
前記水性媒体は、血液もしくは血液分画物であるかまたはこれらを含む、請求項１３に記載の方法。
【請求項１５】
前記血液もしくは血液分画物は、前記材料で治療される対象にとって自己由来のものである、請求項１４に記載の方法。
【請求項１６】
前記水性媒体は血清であるかまたは血清を含む、請求項１４または１５に記載の方法。
【請求項１７】
前記水性媒体の体積は５ｍｌ〜１０ｍｌである、請求項１３〜１６のいずれか一項に記載の方法。
【請求項１８】
粒状細胞外マトリクス（ＥＣＭ）組織と糖とを含む混合物を含む医療用組成物であって、
前記粒状細胞外マトリクス組織と糖との重量比が１０：１〜１：１であり、
前記粒状細胞外マトリクス組織が、前記粒状細胞外マトリクス組織の供給源組織からの天然生理活性因子を含む、医療用組成物。
【請求項１９】
前記混合物は乾燥した多孔体に存在する、請求項１８に記載の医療用組成物。
【請求項２０】
前記乾燥した多孔体は凍結乾燥された材料である、請求項１９に記載の医療用組成物。
【請求項２１】
粒状ＥＣＭ組織と糖の重量比は、５：１〜１：１、または３：１〜１：１である、請求項１８〜２０のいずれか一項に記載の医療用組成物。
【請求項２２】
前記組成物は形状保持であるが成形可能なパテである、請求項１８〜２１のいずれか一項に記載の医療用組成物。
【請求項２３】
前記混合物は、質量が０．５ｇ〜５ｇの乾燥した多孔体に存在する、請求項１８〜２１のいずれか一項に記載の医療用組成物。
【請求項２４】
前記粒状細胞外マトリクス組織は粘膜下組織を含む、請求項１８〜２３のいずれか一項に記載の医療用組成物。
【請求項２５】
前記粘膜下組織は、腸粘膜下組織、膀胱粘膜下組織、胃粘膜下組織、または小腸粘膜下組織（ＳＩＳ）を含む、請求項２４に記載の医療用組成物。
【請求項２６】
前記糖はフルクトースを含む、請求項１８〜２５のいずれか一項に記載の医療用組成物。
【請求項２７】
前記粒状細胞外マトリクス組織は、前記細胞外マトリクス組織の供給源組織から保持されている少なくとも１つの天然成長因子を含む、請求項１８〜２６のいずれか一項に記載の医療用組成物。
【請求項２８】
皮膚の傷の治療のための、請求項１８〜２７のいずれか一項に記載の組成物。
【請求項２９】
皮膚の潰瘍の治療のための、請求項２８に記載の組成物。
【発明の詳細な説明】
【技術分野】
【０００１】
関連出願の参照
本願は、その全体が本明細書に引用により援用される２０１３年３月１５日に出願され「ECM IMPLANT COMPOSITIONS AND METHODS（ＥＣＭ移植組成物および方法）」と題された米国仮特許出願第６１／８０２，１１３号の利益を主張する。
【０００２】
背景
本発明は、一般的には医療用組成物の分野に属し、具体的な側面では細胞外マトリクス材料を組込んだ医療用組成物に関する。
【背景技術】
【０００３】
さらに、背景として、医療用グラフティング、細胞培養、およびその他の関連用途に使用するための、さまざまな細胞外マトリクス（extracellular matrix）（ＥＣＭ）材料が提案されている。たとえば、小腸、胃、または膀胱組織から得た粘膜下組織を含む、医療用グラフトおよび細胞培養材料が提案されている。米国特許４，９０２，５０８、４，９５６，１７８、５，２８１，４２２、５，５５４，３８９、６，０９９，５６７、および６，２０６，９３１参照。たとえば米国特許６，３７９，７１０では、肝臓基底膜から得た医療用材料も提案されている。また、羊膜から得たＥＣＭ材料（たとえば米国特許４，３６１，５５２および６，５７６，６１８参照）および腎被膜から得たＥＣＭ材料（２００３年１月９日公開のＰＣＴ国際特許出願ＷＯ０３／００２１６５参照）が、医療用途および／または細胞培養用途として提案されている。加えて、インディアナ州ウェスト・ラファイエットにあるクック・バイオテック社は現在、ＳＵＲＧＩＳＩＳ（登録商標）、ＳＴＲＡＴＡＳＩＳ（登録商標）、およびＯＡＳＩＳ（登録商標）という商標の下で、小腸粘膜下組織を基にしてさまざまな医療用製品を製造している。
【０００４】
ある応用例では、医療用材料から流動組成物が形成され、これが特定の病気の治療に向けられたさまざまな成分とともに使用されている。たとえば、米国特許６，２０６，９３１には、細胞外マトリクス材料から流動組成物を形成すると記載されている。このような流動組成物は、典型的には注射可能なグラフトとして使用するためにゲル状に形成される。同様に、ＰＣＴ国際特許出願ＷＯ０５／０２０８４７は、ゲルとして形成されＦＧＦ−２等の生理活性成分を含むＥＣＭ材料を開示している。このゲル材料は、粒状ＥＣＭ材料も含み得る。この材料は、生理活性をゲルに与えるよう機能し得るおよび／または組織内殖のための骨格材料の役割を果たし得る追加材料を提供すると示唆されている。
【発明の概要】
【発明が解決しようとする課題】
【０００５】
多種多様な医療用途に使用することが可能なさらなる医療用組成物および製品が今もなお必要である。本発明は、このような医療用組成物および製品ならびにこれらの調製方法および使用方法を提供する。
【課題を解決するための手段】
【０００６】
概要
ある局面において、本開示は、粒状ＥＣＭ組織材料を含む成形可能な医療用組成物に関する。成形可能な組成物は、たとえば形状保持であるが成形可能なパテ材料であってもよい。
【０００７】
本明細書におけるいくつかの実施形態は、コラーゲン性細胞外マトリクス（ＥＣＭ）材料の粒状物を含み、向上した再水和特性を有する医療用組成物を提供する。本開示のいくつかの形態に従うと、このような医療用組成物は、粒状ＥＣＭ組織と、糖、好ましくはフルクトースとを含む。この組成物は乾燥形態であるが水性媒体に対して濡れ性を有し、この組成物は乾燥多孔体の形態であってもよい。適量の水性媒体に対するこのような濡れ性によって、形状保持であるが成形可能なパテ材料を形成することができる。このようなパテ材料は、フルクトースおよび／またはその他の糖の水溶液によって相互に滑動可能な関係で結合された粒状ＥＣＭ組織の粒子を含み得る。
【０００８】
本開示の他の実施形態は、病気のまたは損傷した組織の治療のための材料を調製する方法を提供する。一形態において、この方法は、粉砕細分した細胞外マトリクス材料の粒状物とフルクトース等の糖と液体とを含む材料の混合物を乾燥し、好ましくは多孔体を形成することを含む。この乾燥ステップは上記混合物の凍結乾燥を含み得る。
【０００９】
他の実施形態において、本開示は、病気のまたは損傷した組織を治療するための材料を調製する方法を提供する。この方法は、粒状ＥＣＭ組織と糖、好ましくはフルクトースとを含む乾燥体を再水和することを含む。一形態において、この再水和は、乾燥体を水性媒体に接触させることを含む。水性媒体は、いくつかの実施形態において、たとえば血清または多血小板血漿を含む血液または血液分画物を含み得る。ある実施形態において、上記材料の、血液または血液分画物は、ヒト対象等の意図された被移植対象にとって、自己由来であっても同種であってもよい。ある発明の変形に従うと、この方法はさらに、上記材料を被移植対象の病気のまたは損傷した組織に適用することを含む。
【００１０】
さらに他の実施形態において、本開示は、粒状ＥＣＭ組織と、糖（好ましくはフルクトース）と、水性媒体とを含むパテを提供する。このパテは、望ましくは形状保持であるが成形可能である。このパテは、フルクトースおよび／またはその他の糖の水溶液によって相互に滑動可能な関係で結合された粒状ＥＣＭ組織の粒子を含み得る。水性媒体は、いくつかの実施形態において、たとえば血清または多血小板血漿を含む血液または血液分画物を含み得る。上記材料の、血液または血液分画物は、使用されるとき、ヒト対象等の意図された被移植対象にとって、自己由来であっても同種であってもよい。
【発明の効果】
【００１１】
本明細書に開示される方法または製品組成物のうちのいずれかに従うと、以下の追加特徴のうちの１つ以上が含まれ得る。
【００１２】
（ａ）粒状ＥＣＭ組織は、粒状ＥＣＭ組織の供給源組織から保持されている少なくとも１つの成長因子を含み得る。
【００１３】
（ｂ）方法または製品は、病気のおよび／または損傷した組織、たとえば傷または皮膚の潰瘍の治療のためのものである。
【００１４】
（ｃ）粒状ＥＣＭ組織は、腸粘膜下組織、膀胱粘膜下組織、胃粘膜下組織、または小腸粘膜下組織（small intestinal submucosa）（ＳＩＳ）等の、粘膜下組織を含む。
【００１５】
（ｄ）方法または製品は、フルクトースを組成物中の唯一の糖として組込んでもよく、または、フルクトースは他の１つ以上の糖と組合わせて使用してもよい。
【００１６】
（ｅ）粒状ＥＣＭ組織および糖は、本明細書に開示されるいずれかの粒状ＥＣＭ組織と糖の比率で含まれ得る。
【００１７】
（ｆ）パテ材料は、本明細書に開示される、粒状ＥＣＭ組織、糖、および／または水性媒体の比または組成レベルのうちのいずれかを有し得る。
【００１８】
その他の実施形態ならびに本発明の実施形態の特徴および利点は、本明細書の記載から明らかになるであろう。
【図面の簡単な説明】
【００１９】
【図１】本開示の乾燥体の一実施形態の斜視図である。
【図２】装置の包装の一形態を含む本開示の乾燥体の一実施形態の斜視図である。
【図３】フルクトース濃度ごとの再水和時間をグラフで示す。
【図４】フルクトース濃度ごとの血清取込みデータをグラフで示す。
【発明を実施するための形態】
【００２０】
選択された実施形態の説明
次に、本開示の原理の理解を促すために、図面に示される実施形態を参照し、その説明のために特定の用語を使用する。しかしながら、それによって請求項の範囲を限定することを意図しているのではないことが理解されるであろう。また、示されている装置に対する代案および変形ならびに本明細書に示される開示の原理のさらに他の応用に、本開示の関連技術における当業者は通常想到すると考えられることが、理解されるであろう。
【００２１】
上記開示のように、本開示の局面は、患者の病気のまたは損傷した組織を治療するための新たな方法および材料に関する。ある局面において、本開示は、粒状ＥＣＭ組織と、糖、好ましくはフルクトースとを含む材料に関する。以下で説明するように、粒状ＥＣＭ材料を含む組成物に相当な量の糖を加えると、結果として再水和時間が加速され粒状物が取込む水性媒体が増すことが見出されている。
【００２２】
粒状ＥＣＭを調製するのに使用されるＥＣＭ組織は、典型的にはコラーゲン性材料である。たとえば、適切なコラーゲン性ＥＣＭ材料は、粘膜下組織、腎被膜、真皮コラーゲン、硬膜、心膜、大腿筋膜、漿膜、腹膜、または、肝臓基底膜を含む基底膜層を含む、コラーゲン性ＥＣＭ材料を含む。患者の軟組織内で結合組織シートとして発生し、かつ、このようなシートとして分離できる、これらまたは他のＥＣＭ材料が好ましい。これらの目的に適した粘膜下組織を含有するＥＣＭ材料は、たとえば、腸粘膜下組織（たとえば小腸粘膜下組織）、胃粘膜下組織、膀胱粘膜下組織、および子宮粘膜下組織を含むＥＣＭを含む。本発明において有用な粘膜下組織を（場合によっては他の関連する組織とともに）含むコラーゲン性ＥＣＭ材料は、このような組織供給源を収集し、平滑筋層、粘膜層、および／または組織供給源内で生じるその他の層からの、粘膜下組織含有マトリクスを、層状に剥離することによって得ることができる。本発明において有用な材料のうちのいくつかおよびそれら材料の分離と加工に関するその他の情報については、たとえば米国特許４，９０２，５０８、５，５５４，３８９、５，９９３，８４４、６，２０６，９３１、および６，０９９，５６７を参照すればよい。
【００２３】
本発明で使用される粘膜下組織を含有するまたはその他のＥＣＭ組織は、好ましくは、たとえばクック社への米国特許６，２０６，９３１に記載されているように高度に純化される。よって、好ましいＥＣＭ材料のエンドトキシンレベルは、１グラム当たり約１２エンドトキシン単位（ＥＵ）未満、より好ましくは１グラム当たり約５ＥＵ未満、最も好ましくは１グラム当たり約１ＥＵ未満である。加えて、粘膜下組織またはその他のＥＣＭ材料の汚染微生物数が、１グラム当たり約１コロニー形成単位（ＣＦＵ）未満、より好ましくは１グラム当たり約０．５ＣＦＵ未満であることが好ましい。真菌レベルも同様に低いことが望ましく、たとえば１グラム当たり約１ＣＦＵ未満、より好ましくは１グラム当たり約０．５ＣＦＵ未満である。核酸レベルは、好ましくは約５μｇ／ｍｇ未満、より好ましくは約２μｇ／ｍｇ未満、ウィルスレベルは、好ましくは１グラム当たり約５０プラック形成単位（ＰＦＵ）未満、より好ましくは１グラム当たり約５ＰＦＵ未満である。米国特許６，２０６，９３１で教示されている粘膜下組織または他のＥＣＭ組織の上記およびその他の特性は、本発明で使用されるＥＣＭ組織の特徴となり得る。
【００２４】
いくつかの局面において、本発明で使用される、分離された粘膜下組織またはその他のＥＣＭ結合組織層の典型的な層厚さは、完全に水和したときにおいて約５０〜約２５０ミクロンの範囲であり、より典型的には完全に水和したときにおいて約５０〜約２００ミクロンの範囲である。しかしながら、これ以外の厚さの分離層も得られて使用されてもよい。これら層厚さは、組織供給源として使用される動物の種類および年齢によって異なり得る。また、これら層厚さは、動物供給源から得られる組織の供給源によって異なり得る。
【００２５】
使用されるＥＣＭ組織層は、望ましくは、非ランダムに配向されたコラーゲンおよび／またはエラスチン等の構造繊維タンパク質を含む供給源組織からの構造マイクロアーキテクチャを保持する。このような非ランダムなコラーゲンおよび／またはその他の構造タンパク質繊維は、ある実施形態において、引張り強さに関して非等方性でありしたがって１方向において少なくとも１つの他の方向の引張り強さと異なる引張り強さを有するＥＣＭ組織を提供することができる。処理されて粒状ＥＣＭ組織になったとき、この構造マイクロアーキテクチャのうちの少なくとも一部は、個々の粒子のままであってもよい。
【００２６】
粒状ＥＣＭ組織は、移植または適用されたＥＣＭ組織が再吸収されたときに患者の新たな組織の形成を促進する再構築可能材料であることが好都合である。粒状ＥＣＭ材料は、血管新生特性を示して細胞侵入および内殖を促進することができる。
【００２７】
粒状ＥＣＭ組織材料は、１つ以上の生理活性因子を含み得る。適切な生理活性因子は、ＥＣＭ組織の供給源組織に由来する１つ以上の生理活性因子を含み得る。たとえば、粘膜下組織またはその他のＥＣＭ組織材料は、塩基性線維芽細胞増殖因子（ＦＧＦ−２）、形質転換成長因子β（ＴＧＦ−β）、表皮成長因子（ＥＧＦ）、軟骨由来成長因子（ＣＤＧＦ）、および／または血小板由来成長因子（ＰＤＧＦ）等であるがこれらに限定されない、１つ以上の天然成長因子を保持し得る。同様に、粘膜下組織またはその他のＥＣＭ材料は、タンパク質、糖たんぱく質、プロテオグリカン、およびグリコサミノグリカン等であるがこれらに限定されない、その他の天然生理活性因子を保持し得る。たとえば、ＥＣＭ材料は、天然ヘパリン、ヘパリン硫酸、ヒアルロン酸、フィブロネクチン、サイトカイン等を含み得る。このように、一般的に言えば、粒状粘膜下組織またはその他の粒状ＥＣＭ組織材料は、細胞の形態、増殖、成長、およびタンパク質または遺伝子発現における変化等の細胞応答を、直接的または間接的に引起す、１つ以上の生理活性成分を保持し得る。
【００２８】
本発明で使用される粒状ＥＣＭ材料は典型的に、最も一般的には乾燥重量で約８０重量％以上のコラーゲンで構成される、豊富なコラーゲンを含むであろう。天然由来ＥＣＭ材料は典型的に、非ランダムに配向された、たとえば概ね単軸または多軸であるが規則的に配向された繊維として発生する、コラーゲン繊維を含む。ＥＣＭ材料は、処理されて天然生理活性成分を保持するとき、これら因子を、コラーゲン繊維間、上、および／または中で固体として散在しているものとして保持し得る。本発明で使用するのに特に望ましい天然由来のＥＣＭ材料は、相当な量のこのような散在した非コラーゲン性の固体を含むであろう。これら非コラーゲン性固体は、適切に染色した状態で光顕微鏡検査を行なうことによって容易に確かめることができる。このような非コラーゲン性固体は、ある発明の実施形態におけるＥＣＭ材料の乾燥重量の相当な割合を構成する可能性がある。たとえば、本発明のさまざまな実施形態において、この割合は、約１重量％以上、約３重量％以上、および約５重量％以上である。
【００２９】
相対的により開かれたマトリクス構造（すなわちより高い多孔性）を有する再構築可能なＥＣＭ材料は、相対的により閉じられたまたは崩れたマトリクス構造を有するものとは異なる材料特性を示すことができる。たとえば、相対的により開かれたマトリクス構造を有するＥＣＭ材料は一般的に、相対的により閉じられたマトリクス構造を有するものよりも、軟質であり移植部位に適合し易い。また、再構築可能な材料の中および／または周囲の組織成長速度および量は、繊維芽細胞等の患者の組織形成成分の注入および支援のための材料のマトリクス構造において使用できるオープンスペースの量を含む、多数の要素の影響を受ける可能性がある。したがって、より開かれたマトリクス構造は、再構築可能な材料の中および／または周囲で患者の組織をより速くかつ場合によってはより多く成長させることができ、このことは、患者組織による材料のより速い再構築につながり得る。
【００３０】
粒状ＥＣＭ材料は、典型的には多孔性である。ＥＣＭ材料の多孔度はある程度、処理技術によって制御できる。たとえば、ＥＣＭ材料の多孔度を、材料を圧縮しながら乾燥する、たとえば、粉砕細分前に出発材料であるＥＣＭ層または成形された粒状物を圧縮しながら乾燥することにより、減じることができる。一方、比較的多孔度が高いＥＣＭ材料は、ＥＣＭ材料を、凍結乾燥によって、たとえばフリーズドライまたは蒸発冷却技術によって乾燥することにより、調製することができる。このような多孔度を減じるまたは多孔度を維持するまたは多孔度を増す技術を用いて、特定用途に望ましい多孔度レベルの粒状ＥＣＭ材料を提供することができる。
【００３１】
本発明で使用される粘膜下組織含有またはその他のＥＣＭ材料はまた、血管新生特性を示し得るものであり、したがって、この材料で治療した被移植体における血管新生を誘導するのに効果的であり得る。この点について、血管新生は、体が新たな血管を作ることにより組織へ血液供給量を増すプロセスのことである。したがって、血管新生材料は、被移植体の組織と接触すると、この材料に新たな血管を形成することを促進または助長する。生体材料移植に反応したインビボ血管形成を測定する方法は、最近開発されたものである。たとえば、このような方法の１つは、粘膜下組織移植モデルを用いて、材料の血管新生特性を求める。C. Heeschen et al., Nature Medicine 7 (2001), No. 7, 833-839参照。蛍光微小血管造影技術と組合されると、このモデルは、生体材料の中への血管新生の定量的測定および定性的測定双方を提供することができる。C. Johnson et al., Circulation Research 94 (2004), No. 2, 262-268。
【００３２】
さらに、このような天然生理活性成分を含めることに加えてまたはその代わりに、組換技術またはその他の方法（たとえばＤＮＡ等の遺伝物質）によって合成で作られたもの等の非天然生理活性成分を、ＥＣＭ材料に組込んでもよい。これら非天然生理活性成分は、ＥＣＭ組織内で自然発生するものに対応するがおそらくは異種のものである、天然由来のまたは組換技術で作られたタンパク質であってもよい。これら非天然生理活性成分はまた、医薬物質であってもよい。たとえば、材料に追加し得る実例としての医薬物質は、たとえばヘパリンである抗凝固剤、抗生物質、抗炎症剤、たとえばトロンビン、フィブリノゲン等である血液凝固因子等の血栓促進物質などを含む。このような非天然生理活性成分は、ＥＣＭ材料の中および／または上に、適切なやり方で、たとえばいくつかの例を挙げると、表面処理（たとえば吹付け）および／または含浸（たとえば浸漬）によって、組込むことができる。また、これら物質は、ＥＣＭ材料に、処置直前の製造前工程で、または材料を患者に適用している間またはその後に、適用すればよい。
【００３３】
本明細書における局面で使用される粒状ＥＣＭ材料は、治療される患者にとって、異種であっても、同種であっても、自己由来であってもよい。同様に、本明細書の組成物に組込まれる追加材料は、動物由来であってもよく、治療される患者にとって異種であっても同種であっても自己由来であってもよい。ある局面において、ヒト患者の治療に用いられる組成物は、ヒト患者にとって自己由来または同種であるヒト材料と上記組成物内で組合された、異種粒状ＥＣＭ組織（たとえば、ブタ、ウシ、またはヒツジ由来）を含む。
【００３４】
この粒状体に関しては、粒状体は、上述のようにより大きな脱細胞化されたＥＣＭ結合組織層材料を、細断する、裂く、粉砕する、そうでなければ粉砕細分して粒状体を形成することにより、形成することができる。たとえば、低温粉砕またはフライス削り作業を用いてより大きな層から粒状ＥＣＭ組織材料を形成することができる。これら粉砕細分プロセスは、ＥＣＭ組織層のランダムな破片を形成することができる。粒状ＥＣＭ組織の粒径は異なり得る。好ましい局面において、粒状ＥＣＭ組織の平均粒径は、約２０ミクロン〜約５００ミクロン、より好ましくは約５０ミクロン〜約４００ミクロンの範囲にある。この開示の組成物に組込まれた粒状ＥＣＭ組織は、粉砕細分によって調製された、分画されていない粒子集団であってもよく、または、粉砕細分によって調製された、粒子集団の分画物であってもよい。このような分画物は、たとえば、スクリーニングまたはふるい分け等の従来技術によって得られたものであってもよい。
【００３５】
上記開示のように、本発明の組成物はまた（少なくとも１つの）糖を含む。糖は、たとえば、フルクトースもしくはグルコースのような単糖であってもよく、または、スクロースのような他の糖であってもよい。これらのまたはこれら以外の単糖類または二糖類が好ましく、特にフルクトースが好ましい。このような糖は、粉末として一般的に市場で入手可能（米国薬局方（ＵＳＰ）グレードを含む）であり、本明細書ではこの形態で少なくとも出発材料としてまたは本明細書における乾燥組成物に組込まれる材料として使用することができる。フルクトースは、本明細書における乾燥組成物またはパテの糖成分に含まれるかまたは糖成分として含まれることが好ましく、乾燥組成物またはパテ組成物に含まれる糖の少なくとも５０％、糖の少なくとも７５％、糖の少なくとも９０％、糖の少なくとも９９％、または糖すべてまたは実質的にすべてを構成し得る。
【００３６】
本明細書に開示される乾燥組成物にフルクトースのような糖を組込むことにより、再水和速度を改善できるだけでなく、組成物の水性媒体（たとえば血清、血液、生理食塩水、水）取込みを増すことができる。これに加えてまたはこれに代えて、フルクトースおよび／またはその他の糖を組込むことにより、乾燥組成物のおよび乾燥組成物から調製したパテの物理特性を改善することもできる。たとえば、糖と粒状ＥＣＭ組織とを含む乾燥体は、粒状ＥＣＭ組織しか含まない対応する乾燥体よりも、脆さの程度を低くすることができ、かつ、接触から始まる表面崩壊を起こしにくくすることができる。同様に、形状保持に優れているが成形可能なパテは、糖と粒状ＥＣＭ組織とを含む材料の水和から得られるのであって、粒状ＥＣＭ組織しか含まない対応する材料の水和から得られるのではない。
【００３７】
本明細書における乾燥組成物を調製するには、糖と、粒状ＥＣＭ材料と、乾燥組成物に含まれるべき他の成分とを、適切なやり方で混合すればよい。例示として、粒状ＥＣＭ材料を糖と場合によっては他の乾燥成分と乾式混合することにより、または、上記成分のうちの１つ以上の溶液または懸濁液を別の溶液または乾燥材料と合わせることにより、上記材料を混合物になるように形成すればよい。乾燥体組成物を調製する場合は、混合された材料を、水または別の適切な液体で水和しながら乾燥状態にする、好ましくは凍結乾燥することによって、乾燥体を形成することができる。この乾燥は水和した混合物を金型または型に入れて行なうことによって、最終的にはこの金型または型によって与えられた輪郭を有する一様に成形された乾燥体を得ることができる。乾燥体は望ましくは多孔性である。ある非限定の実施形態に従うと、組成物乾燥体は、球形、タブレット形、長方形／長円形、または円筒形であってもよい。好ましい実施形態において、乾燥体は円盤として成形される。いくつかの形態において、本明細書の乾燥体の重量は約０．５ｇ〜５ｇである。ある好ましい形態において、乾燥体の重量は約１ｇ〜約３ｇである。このような乾燥体を、本明細書に記載のような液体による水和によって、形状保持であるが成形可能なパテに形成することができる。いくつかの形態において、乾燥体は滅菌される。このようにして乾燥体を医療用包装の中に滅菌状態で封入することにより、医療用製品を提供することができる。
【００３８】
生体適合性液体を含むさまざまな水性媒体またはその他の材料を、本明細書におけるパテ組成物の調製に使用することができる。適切な水性媒体の例は、水、生理食塩水、血液または血液分画物、血清、多血小板血漿、血清アルブミン、骨髄、骨髄分画物、患者または別の対象から分離された細胞含有（幹細胞含有を含む）調製物、および、リン酸緩衝生理食塩水（phosphate buffered saline）（ＰＢＳ）を含むが、これらに限定されない。これら媒体を相互に組合わせたものまたはこれら媒体を他の適切な液体媒体と組合わせたものを使用してもよい。本明細書における乾燥材料と組合わせることができる水性またはその他の媒体は、非液体成分を含み得るものの、本明細書に示される調製されたパテ組成物の内容液を提供する液体成分を含むことが、理解されるであろう。
【００３９】
本発明のパテ組成物は、所望の物理的性質をパテに与えるための、粒状ＥＣＭ組織と糖と液体との適切な比率、および、パテ組成物におけるこれら成分の適切な総レベルを有し得る。好ましいパテ組成物は、形状保持であるが、力を加えることによって新たな形状に成形可能である。またさらに、好ましいパテは、変形したときに亀裂を形成することなく元の連続材料マトリクスを保ちながら流れて新たな形状になるよう、粘着性を示すことができる。ＥＣＭ粒状物および糖などの固体成分については、特に指定しない限り、本明細書に示す比率および百分率は乾燥重量に基づいて表わしている。
【００４０】
ある局面において、パテ中の、全固体に対する液体の重量比は、約３：１〜約７：１、または約４：１である。これに加えてまたはこれに代えて、パテ中の、粒状ＥＣＭ組織に対する液体の重量比は、約５：１〜約１０：１、または約６：１である。これに加えてまたはこれに代えて、パテ中の、糖（２つ以上の糖が含まれるときは糖の総量で表わされる）に対する粒状ＥＣＭ組織の重量比は、約１０：１〜約１：１、約５：１〜約１：１、約３：１〜約１：１、または約２：１（粒状ＥＣＭ組織と糖とのこれら重量比は、乾燥組成物、たとえば本明細書の乾燥体にも適用される）とすることができる。
【００４１】
これらの成分の全組成物レベルに関し、パテを構成する液体は、約７０重量％〜約９０重量％、または約７５重量％〜約８５重量％、または約８０重量％であってもよい。これに加えてまたはこれに代えて、パテを構成する粒状ＥＣＭ組織は、約５重量％〜約２０重量％、または約１０重量％〜約１５重量％、または約１３重量％であってもよい。これに加えてまたはこれに代えて、パテを構成する糖は、約２重量％〜約１０重量％、または約５重量％〜約８重量％、または約６重量％〜約８重量％であってもよい。
【００４２】
パテは、液体、粒状ＥＣＭ組織、および糖以外の材料を含み得ることが理解されるであろう。しかしながら、好ましい形態の、上記液体、粒状ＥＣＭ組織、および糖は、さまざまな実施形態において、パテの少なくとも約７０重量％、パテの少なくとも約８０重量％、パテの少なくとも約９０重量％、パテの少なくとも約９５重量％、パテの少なくとも約９９重量％、またはパテの重量のすべてまたは実質的にすべてを構成する。これに加えてまたはこれに代えて、好ましい実施形態の、本明細書における乾燥体またはその他の乾燥組成物について、粒状ＥＣＭおよび糖は、さまざまな実施形態において、乾燥組成物の少なくとも約７０重量％、乾燥組成物の少なくとも約８０％、乾燥組成物の少なくとも約９０％、乾燥組成物の少なくとも約９５％、乾燥組成物の少なくとも約９９％、または、乾燥組成物の重量のすべてまたは実質的にすべてである。
【００４３】
乾燥組成物および／またはパテ組成物に含まれ得る他の材料は、例として、上記説明で同定された生理活性成分、テトラデシル硫酸ナトリウム等の硬化剤、たとえば骨粒子、ミネラル除去された骨マトリクス粒子、リン酸カルシウム粒子、セラミック粒子、細胞（幹細胞を含むがこれに限定されない）、骨形成粒子またはその他の物質を含むその他の骨格材料および／または生理活性材料などを含む。これら材料は、適切なやり方でパテに含まれていればよく、たとえば、再水和すべき乾燥組成物の中の材料として、または再水和媒体に溶かされたまたは懸濁された材料として、または成形されたパテに別途加えられた材料として、パテに含まれていればよい。
【００４４】
いくつかの形態において、この開示は、滅菌された上記組成物、または、このような組成物の滅菌を含む方法に関する。滅菌は、たとえば酸化エチレンによる滅菌および／または放射線による滅菌、たとえばガンマ線または電子ビームによる滅菌を含む、いずれか適切なやり方で行なえばよい。
【００４５】
以下の説明は、図面に示される実施形態の説明である。開示されているこれら特定の実施形態が、本明細書でこれまでに開示されている組成または技術の特徴のうちのいずれかを含み得ること、同様に、これまでに開示されている組成物および方法が、図面に示されているかまたは図面との関連で具体的に説明されたいずれかの特徴を含み得ることが、理解されるであろう。
【００４６】
次に図１を参照すると、開示されている乾燥組成物のいくつかの形態に従う乾燥体１００が示されている。いくつかの形態において、乾燥体１００は、フルクトースおよび／または別の糖と混合された粒状ＥＣＭの混合物を含む多孔質複合材料１０１を含む。いくつかの形態において、乾燥体１００は実質的に平坦であり少なくとも平坦面１１０と端面１１２とを有する。
【００４７】
ある発明の変形に従うと、本開示の乾燥体１００は、図２に示されるように滅菌容器で包装してもよい。いくつかの形態において、容器２００はトレイまたはソーサである。ある形態において、この容器はポリスチレンまたは滅菌に適した他のいずれかの材料を含む。いくつかの形態において、トレイは滅菌可能な医療用包装パウチ３００の中に密閉してもよい。本明細書における局面では、図２に具体的に示されるもの以外の、これも乾燥体１００または本明細書に記載の他のいずれかの発明組成物を滅菌状態で密封する、医療用包装を使用し得ることが、理解されるであろう。
【００４８】
いくつかの形態において、本開示はまた、病気のおよび／または損傷した組織を治療するための材料を調製する方法に関する。ある実施形態において、この方法は、細胞外マトリクス粒状物とフルクトースとを含む乾燥体を得ることを含む。いくつかの形態において、乾燥体は概ね上記の通りである。開示されている方法のある実施モードに従うと、乾燥体は、たとえば本明細書に記載の水性媒体で再水和されてペーストを形成する。乾燥体の再水和によって形成された組成物は、治療する対象組織に適した粘度を有していればよい。
【００４９】
さらに他の実施形態において、本明細書に記載のパテ組成物は、ヒトまたは動物患者等の患者に、たとえば病気のおよび／または損傷した組織を治療するために適用される。この組成物は、たとえば注射、分散、注入、充填、圧縮、パッキング、および／または植付けを含む、いずれか適切な技術によって適用すればよい。治療対象の病気のまたは損傷した組織は、皮膚のような軟組織および硬組織、筋肉、体壁組織、結合組織、靭帯、腱、骨などを含む、このようなさまざまな組織のうちのいずれかであればよい。例示として、いくつかの形態では、パテを組織表面に強制的に接触させてこの組織に合うようにし修復を促してもよく、この修復は、患者の新たな組織の成長を含み得る。ある好ましい治療では、パテは、患者の皮膚の開いた傷に、たとえば糖尿病性潰瘍、火傷、またはそれ以外の皮膚の厚みの一部または全体の傷等の皮膚潰瘍に適用される。
【実施例】
【００５０】
本明細書に開示された実施形態およびその特徴と利点の一層の理解を促すために、以下の具体的な実施例を提供する。これら実施例は本質的に例示であって限定ではないことが理解されるであろう。
【００５１】
実施例１
細胞外マトリクス粒状物の再水和時間
凍結させた粒状細胞外マトリクス組織（粉砕細分した小腸粘膜下組織）を出発材料として準備した。この凍結させた粒状物を１つ当たり１０ｇの部分に分割し解凍した。５０ｍｇ、１００ｍｇ、２００ｍｇ、または５００ｍｇのＤ−フルクトースＵＳＰを、水和した粒状ＥＣＭ組織の各１０ｇの部分（乾燥重量で約１ｇの粒状ＥＣＭ組織に等しい）に加えた。これら組合された材料を、２つのルアーロックシリンジによって前後に混合し、３．５”×３．５”×１”のポリスチレン計量ボートに供給した。次に、この混合物を計量ボート内で凍結乾燥することにより、平坦な乾燥した多孔体を作成した。
【００５２】
この乾燥体を、１ｘリン酸緩衝食塩水中で６ｍＬの４％ＢＳＡを用いて再水和した。金属製のスパチュラを必要に応じて用いて試料を操作し流体中に沈めた。タイマーを用いて、流体を加えた時点から試料が完全に再水和された時点までに経過した時間を測定した。再水和は、粘着性の形状保持ボールを形成する能力によって証明された。再水和アッセイの結果は図３で報告されている。例示として、５００ｍｇのフルクトースを含有する試料の平均再水和時間は１：４６であり、フルクトースなしの制御試料の平均再水和時間は３：０５であった。
【００５３】
実施例２
細胞外マトリクス粒状物の血清取込み
実施例１と同様に調製した乾燥体を、最初に、実施例１で説明したように１ｘＰＢＳ中で６ｍＬの４％ＢＳＡを用いて再水和した。再水和したものに、試料が粘着形状を保持できなくなるまで、追加の流体を１ｍＬずつ加えた。各試料がその粘着形状を失う前に取込むことができた流体の総量を記録した。血清取込みアッセイの結果は図４で報告されている。例示として、２００ｍｇのフルクトースを含有する試料は、平均９．６ｍＬの流体を吸収しながら粘着性を保つことができたが、フルクトースなしの制御試料が吸収した流体は平均９．４ｍＬであった。
【００５４】
本発明を説明する文脈において（特に以下の請求項の文脈において）使用されている用語である「１つの（a、an)」、「この（the）」、および類似する指示語は、本明細書で特に明記しない限りまたは明らかに文脈と矛盾しない限り、単一のものおよび複数のもの双方を含むと解釈されねばならない。本明細書における値の範囲の記載は、本明細書で特に明記しない限り、その範囲に含まれる個々の値を個別に示すための簡略方法を意図しているに過ぎず、個々の値は、本明細書において個別に記載された場合と同じように明細書に含まれる。本明細書に記載のすべての方法は、本明細書で特に明記しない限りまたは明らかに文脈と矛盾しない限り、任意の適切な順序で実行できる。本明細書で使用されているいずれかもしくはすべての例または例示を示す表現（たとえば「等（such as)」）は、本発明をより明らかにすることを意図しているに過ぎず、特に請求項に記載しない限り本発明の範囲を限定しない。本明細書の表現は請求項に記載されていない要素が本発明の実施に不可欠であることを示すものではないと理解されねばならない。
【００５５】
本明細書で引用されているすべての刊行物および特許出願は、あたかも個々の刊行物または特許出願が各々引用により援用されることが具体的かつ個別に示されるごとく、本明細書に引用により援用される。さらに、本明細書に記載の理論、動作機構、証拠、または発見はいずれも、本発明の理解を一層高めるためのものであって、本発明をこのような理論、動作機構、証拠、または発見に限定することを意図したものでは全くない。本発明を図面およびこれまでの記載において詳細に示し説明してきたが、これは例示であって限定ではないとみなされるべきものであり、選択された実施形態のみが示され説明されており本明細書においてまたは以下の請求項によって定められる発明の範囲に含まれるすべての均等物、変更、および変形の保護が望まれていることが理解される。
【図１】
0006448615.tif 000002
【図２】
0006448615.tif 000003
【図３】
0006448615.tif 000004
【図４】
0006448615.tif 000005